СПОСОБНЫЕ К СХВАТЫВАНИЮ КОМПОЗИЦИИ, СОДЕРЖАЩИЕ НЕВСПУЧЕННЫЙ ПЕРЛИТ (ВАРИАНТЫ)

1. Способная к схватыванию композиция, содержащая:
размолотый невспученный перлит,
цементную печную пыль, и
воду.
2. Композиция по п. 1, где способная к схватыванию композиция имеет плотность от примерно 8 фунтов на галлон (0,9 кг/л) до примерно 16 фунтов на галлон (1,9 кг/л).
3. Композиция по п. 1, в которой размолотый невспученный перлит имеет средний размер частиц от примерно 1 мкм до примерно 400 мкм.
4. Композиция по п. 1, в которой размолотый невспученный перлит имеет средний размер частиц от примерно 1 мкм до примерно 100 мкм.
5. Композиция по п. 1, в которой размолотый невспученный перлит имеет средний размер частиц от примерно 0,5 мкм до примерно 50 мкм.
6. Композиция по п. 1, в которой размолотый невспученный перлит присутствует в количестве от примерно 1% до примерно 75% от массы цементирующих компонентов в способной к схватыванию композиции.
7. Композиция по п. 1, в которой воду выбирают из группы, состоящей из пресной воды, соленой воды, рассола, морской воды и любого их сочетания.
8. Композиция по п. 1, в которой вода присутствует в количестве от примерно 40% до примерно 200% от массы цементирующих компонентов.
9. Композиция по п. 1, где способная к схватыванию композиция дополнительно содержит известь.
10. Композиция по п. 1, где способная к схватыванию композиция дополнительно содержит по меньшей мере одну добавку, выбранную из
группы, состоящей из зольной пыли, шлакового цемента, метакаолина, сланца, цеолита, кристаллического кремнезема, аморфного кремнезема, пирогенного кремнезема, соли, волокна, гидрофильной глины, микросфер, золы рисовой шелухи, эластомера, эластомерных частиц, смолы, латекса и любого их сочетания.
11. Композиция по п. 1, где способная к схватыванию композиция дополнительно содержит по меньшей мере одну добавку, выбранную из группы, состоящей из добавки-замедлителя схватывания, добавки, контролирующей снижение прочности, ускорителя схватывания, утяжелителя, добавки, облегчающей вес, газогенерирующей добавки, добавки для улучшения механических свойств, материала для борьбы с потерей циркуляции, добавки для регулирования фильтрации, диспергатора, добавки для понижения водоотдачи, пеногасителя, пенообразователя, маслонабухающих частиц, водонабухающих частиц, тиксотропной добавки и любого их сочетания.
12. Способная к схватыванию композиция, содержащая:
размолотый невспученный перлит, присутствующий в количестве от примерно 1% до примерно 75% от массы цементирующих компонентов в способной к схватыванию композиции, причем размолотый невспученный перлит имеет средний размер частиц от примерно 1 мкм до примерно 100 мкм,
цементную печную пыль, и
воду.
13. Композиция по п. 12, где способная к схватыванию композиция имеет плотность от примерно 8 фунтов на галлон (0,9 кг/л) до примерно 16 фунтов на галлон (1,9 кг/л).
14. Композиция по п. 12, в которой воду выбирают из группы,
состоящей из пресной воды, соленой воды, рассола, морской воды и любого их сочетания, при этом вода присутствует в количестве от примерно 40% до примерно 200% от массы цементирующих компонентов.
15. Композиция по п. 12, в которой размолотый невспученный перлит имеет средний размер частиц от примерно 0.5 мкм до примерно 50 мкм.
16. Композиция по п. 12, где способная к схватыванию композиция дополнительно содержит известь.
17. Композиция по п. 12, где способная к схватыванию композиция дополнительно содержит по меньшей мере одну добавку, выбранную из группы, состоящей из зольной пыли, шлакового цемента, метакаолина, сланца, цеолита, кристаллического кремнезема, аморфного кремнезема, пирогенного кремнезема, соли, волокна, гидрофильной глины, микросфер, золы рисовой шелухи, эластомера, эластомерных частиц, смолы, латекса и любого их сочетания.
18. Композиция по п. 12, где способная к схватыванию композиция дополнительно содержит по меньшей мере одну добавку, выбранную из группы, состоящей из добавки-замедлителя схватывания, добавки, контролирующей снижение прочности, ускорителя схватывания, утяжелителя, добавки, облегчающей вес, газогенерирующей добавки, добавки для улучшения механических свойств, материала для борьбы с потерей циркуляции, добавки для регулирования фильтрации, диспергатора, добавки для понижения водоотдачи, пеногасителя, пенообразователя, маслонабухающих частиц, водонабухающих частиц, тиксотропной добавки и любого их сочетания.
19. Способная к схватыванию композиция, содержащая:
размолотый невспученный перлит, присутствующий в количестве от
примерно 1% до примерно 75% от массы цементирующих компонентов в способной к схватыванию композиции,
цементную печную пыль,
по меньшей мере одну добавку, выбранную из группы, состоящей из добавки-замедлителя схватывания, добавки, контролирующей снижение прочности, ускорителя схватывания, утяжелителя, добавки, облегчающей вес, газогенерирующей добавки, добавки для улучшения механических свойств, материала для борьбы с потерей циркуляции, добавки для регулирования фильтрации, диспергатора, добавки для понижения водоотдачи, пеногасителя, пенообразователя, маслонабухающих частиц, водонабухающих частиц, тиксотропной добавки и любого их сочетания, и
воду.
20. Композиция по п. 19, в которой размолотый невспученный перлит имеет средний размер частиц от примерно 0,5 мкм до примерно 50 мкм.